(57)【要約】【課題】耐疲労性に優れたコードを提供する。【解決手段】1本または複数本のフィラメントからなるコアの周囲に、複数本のフィラメントからなるシースを配したコードにおいて、前記コアとシースとの間に未加硫ゴム被覆層を設ける。【選択図】図１
2009121009.tif 000002
【特許請求の範囲】
【請求項１】
１本または複数本のフィラメントからなるコアの周囲に、複数本のフィラメントからなるシースを配したコードであって、前記コアとシースとの間に未加硫ゴム被覆層を有し、コード軸方向と直交する断面において、前記コアおよびシース間の隙間の面積Ａと、前記コアおよびシース間に占める未加硫ゴム被覆層の面積ＢがＡ≦Ｂ≦10Ａの関係を満足することを特徴とするコード。
【請求項２】
１本または複数本のフィラメントからなるコアの周囲にシースとなる複数本のフィラメントを撚り合わせてコードを製造するに当たり、前記コアとなる１本または複数本のフィラメントを未加硫ゴムにて被覆し、その後シースとなる複数本のフィラメントを撚り合わせることを特徴とするコードの製造方法。
【請求項３】
コアとなるコアフィラメントの１本または複数本を巻出すコア巻出し部およびシースとなるシースフィラメントの複数本を巻出すシース巻出し部と、コアフィラメントおよびシースフィラメントを集束させて撚り合わせる撚り線機とを順に配置したコードの製造設備であって、前記コア巻出し部の出側に、コアフィラメントに未加硫ゴムを被覆する未加硫ゴム被覆装置を設置したことを特徴とするコード製造設備。
【発明の詳細な説明】
【技術分野】
【０００１】
本発明は、ゴム物品の補強に供するコード、特に耐疲労性を向上させたコードおよびこのコードの製造方法、ならびにコード製造設備に関する。
【背景技術】
【０００２】
ゴム物品、中でもタイヤの補強に供するコードは、苛酷な環境下における、使用に耐えるために、様々な特性が要求されている。特に、タイヤの軽量化を所期して、コードの使用本数を減らし、より高強度化したコードを使用することが希求されている。そのためには、コードの耐疲労性を向上させることが特に有利であり、種々の方策がなされている。
【０００３】
例えば、特許文献１および特許文献２には、層撚りコードを構成するコアとシースとの間に、未加硫ゴム被覆層を設けたコードを製造する方策が提案されている。このコードは、未加硫ゴム被覆層が設けられたことによって、コアフィラメントおよびシースフィラメントが接触して、擦れることによる摩耗が阻止される。さらに、未加硫ゴム被覆層を設けたコードは、コード内部の隙間がゴムで満たされているため、タイヤの補強材として使用した際、タイヤの外傷からコード内部へ浸入する水分を阻止できる結果、コード内部での水分による腐食並びにその伝播は抑制され、コードの耐疲労性が向上する。
【特許文献１】特開2002-266266号公報
【特許文献２】特開2002-302885号公報
【発明の開示】
【発明が解決しようとする課題】
【０００４】
しかし、上記したコードでは、耐疲労性の向上が不十分であり、所期したコードとするには、さらなる改善が必要となる。すなわち、未加硫ゴム被覆層を設けるに当り、適正なゴム量を規定することが所期した特性を得るために必要であるが、この点についての開示はなされていない。
さらに、上記したコードは、未加硫ゴムを被覆したコアフィラメントの周囲にシースフィラメントを撚り合わせることによって製造されるが、撚り合わせ時に、ゴムを被覆したコアフィラメントと周囲のシースフィラメント間で摩擦が生じてしまう。また、撚り合わせ後のコードは、シースフィラメント間の隙間から、未加硫ゴムがはみ出す場合がある。そのため、撚り合わせ後のコードからはみ出した未加硫ゴムが、該コードを案内する撚り線機内の金属プーリーやガイドなどの案内部品と接触し、当該案内部品と撚りコードとの摩擦を増大することになる。
【０００５】
すなわち、撚り合わせ時に未加硫ゴムを被覆したコアフィラメントとシースフィラメントとの間の摩擦が生じてしまい、撚り性状を安定させる為のテンションが乱れてしまう。また、未加硫ゴムがシース間からはみ出した際には、撚り合わせ後のコードの案内が円滑になされないため、コードに付与されるテンションにばらつきが生じる結果、撚り合わせ時のテンションにも乱れが生じ、撚り性状を安定させるのに必要なテンションを確保するのが難しくなる。その結果、コードを構成するフィラメントの引き揃えが悪化し、例えば、コードのフィラメントが突張ったり、膨らんだりし、コード軸方向に同じ形状で撚り合わされていない状態になってしまう。かようなコードは、使用に当たって、フィラメントの割れが発生してしまう。
【０００６】
そこで、本発明は、上記したコードにおける問題、とりわけ製造時の問題を解消することによって、耐疲労性に優れたコードを提供することを目的とする。
【課題を解決するための手段】
【０００７】
発明者らは、上述した問題点についてその解決策を鋭意検討した結果、コアおよびシースとの間に未加硫ゴム被覆層を設けたコードを製造する際、この未加硫ゴムの被覆量を厳密に規制することがコードの耐久性や耐疲労性の安定した向上に有効であるとの知見を得て、本発明を完成するに至った。
【０００８】
すなわち、本発明の要旨構成は次の通りである。
（1）１本または複数本のフィラメントからなるコアの周囲に、複数本のフィラメントからなるシースを配したコードであって、前記コアとシースとの間に未加硫ゴム被覆層を有し、コード軸方向と直交する断面において、前記コアおよびシース間の隙間の面積Ａと、前記コアおよびシース間に占める未加硫ゴム被覆層の面積ＢがＡ≦Ｂ≦10Ａの関係を満足することを特徴とするコード。
【０００９】
（2）１本または複数本のフィラメントからなるコアの周囲にシースとなる複数本のフィラメントを撚り合わせてコードを製造するに当たり、前記コアとなる１本または複数本のフィラメントを未加硫ゴムにて被覆し、その後シースとなる複数本のフィラメントを撚り合わせることを特徴とするコードの製造方法。
【００１０】
（3）コアとなるコアフィラメントの１本または複数本を巻出すコア巻出し部およびシースとなるシースフィラメントの複数本を巻出すシース巻出し部と、コアフィラメントおよびシースフィラメントを集束させて撚り合わせる撚り線機とを順に配置したコードの製造設備であって、前記コア巻出し部の出側に、コアフィラメントに未加硫ゴムを被覆する未加硫ゴム被覆装置を設置したことを特徴とするコード製造設備。
【発明の効果】
【００１１】
本発明によれば、適正量の未加硫ゴムで被覆されているから、コード製造時の撚り乱れの発生並びに、コード内部への水分の浸入を確実に抑制でき、耐久性、特に耐疲労性に優れたコードの提供が可能となる。
【発明を実施するための最良の形態】
【００１２】
次に、本発明のコードについて、図面を用いて詳細に説明する。図１に、本発明に従うコードの軸方向と直交する断面を示す。
図１は、３本のコアフィラメント１aからなるコア１の周囲に、シース２となる９本のシースフィラメント２aを撚り合わせてなる同径のフィラメントを撚り合わせたコード３を示したものである。そして、このコード３は、図1に縦線にて示すように、コア１とシース２との間に、未加硫ゴム被覆層４を有するものである。なお、図1に示したコードに限らず、例えば図２に示すようなコアおよびシースとなるフィラメントを同一方向かつ同一ピッチにて撚り合せたコンパクト撚りにすることも可能である。
【００１３】
すなわち、図２に示すコード６は、３本のコアフィラメント７aからなるコア７の周囲にシース８となる９本のシースフィラメント８aを同一方向かつ同一ピッチにて撚り合わせたものであって、コアフィラメント７aとシースフィラメント８aとの径は異なっている。そして、このコード６においても、上記したコード３と同様に、未加硫ゴム被覆層４を上記と同様に設けることが肝要である。さらに、このコードを、複撚り構造のコードを構成する各ストランドとして、ストランドの複数本を撚り合わせることによっても以下に示す作用効果を同様に得ることができる。
【００１４】
本発明のコードは、コードの軸方向と直交する断面において、コアおよびシース間の隙間の面積Ａとコアおよびシース間に占める未加硫ゴム被覆層の面積ＢをＡ≦Ｂ≦10Ａとすることが肝要である。
【００１５】
ここで、コアおよびシース間の隙間の面積Ａは、クローズドコードを基準として定義する。例えば、図１と同じ構造のクローズドコードを図３（ａ）に、図２と同じ構造のクローズドコードを図３（ｂ）に示すように、それぞれのクローズド構造コードの軸方向と直交する断面におけるコアおよびシース間の隙間を面積Ａ｛図３（ａ）および（ｂ）の点線部分｝とする。ただし、図３（ｂ）に示すように、コア27の介在しないシース28相互間の隙間は除く。
【００１６】
また、コア27およびシース28間に占める未加硫ゴム被覆層４の面積Ｂとは、図１および図２に示すように、コアの周囲に被覆したゴム部分（縦線部）である。
【００１７】
ここで、図１または図２に示すコードを作製するに当たり、面積Ａの１〜１０倍のゴム被覆層４を形成するには、図３（ｃ）に示すように、該面積Ｂに相当する未加硫ゴムをコアフィラメントの周囲に被覆したのち、シースフィラメントを撚り合わせればよい。
【００１８】
すなわち、コアおよびシース間に占める未加硫ゴム被覆層の面積Ｂが、最初に決定したコアおよびシース間の隙間の面積Ａ未満であると、ゴムペネが不十分であり、耐疲労性の向上が認められない。
【００１９】
また、コアおよびシース間に占める未加硫ゴム被覆層の面積Ｂが、コアおよびシース間の隙間の面積10Ａを超えてしまうと、コード内部におさまり切らない余剰ゴムがコードの撚り乱れを引き起こしてしまい、耐疲労性が悪化してしまう。
【００２０】
さて、本発明に従うコードは、厳密に規制された未加硫ゴム被覆層４を設けることによって、以下に示すコードの製造工程において、健全な撚り性状を実現することができる。従って、この種コードが本来有する優れた耐疲労性を持つコードとすることができる。以下、本発明の製造方法について、図４に示すコード製造設備を参照して詳しく説明する。
【００２１】
すなわち、図４に示すコード製造設備は、コアフィラメント９aを巻出すコア巻出し部９およびシースフィラメント10aを巻出すシース巻出し部10の所定数を設置し、各々の巻出し部より巻き出したフィラメントを集束させるワイヤー集束器11と、この集束したフィラメント同士を撚り合わせる撚り線機12を設けている。そして、コア巻出し部９とワイヤー集束器11との間に、コアフィラメント９aに未加硫ゴムを被覆する未加硫ゴム被覆装置13が設置されている。
【００２２】
次に、上記したコード製造設備にてコードを製造する方法において、まず、コア巻出し部９に巻き付けられたコアフィラメント９aを巻出して未加硫ゴム被覆装置13側へ導き、未加硫ゴム被覆装置13にてコアフィラメント９aに未加硫ゴムを被覆して未加硫ゴム被覆フィラメント13aとする。次いで、未加硫ゴム被覆フィラメント13aを、撚り線機12の入側に設置されたワイヤー集束器11に供給し、ワイヤー集束器11にて、未加硫ゴム被覆フィラメント13aの周囲にシース巻出し部10より巻き出したシースフィラメント10aを集束させて集束フィラメント11aとし、集束フィラメント11aを撚り線機12へ供給する。その後、撚り線機12にて、集束フィラメント11aを撚り合わせることによってコード15となる。
【００２３】
ここで、コア巻出し部９より巻き出したコアフィラメント９aに、所定量の未加硫ゴムを被覆した後、撚り線機12へ供給することが肝要である。すなわち、所定量の未加硫ゴム被覆層４を設けることによって、撚り合わされたコードを構成するシースフィラメント相互間から未加硫ゴムがはみ出るのを抑制できる。
【００２４】
なお、コアフィラメント９aに対して、未加硫ゴムの被覆を行う未加硫ゴム被覆装置13は、例えば、図５に示すように、ゴム押出し機16とゴム押出しヘッド部18を有する。ここで、図５に、ゴム押出し機16およびゴム押出しヘッド部18の内部を示すように、未加硫ゴム被覆装置13では、ゴム押出し機16側からゴム押出しスクリュー17を介し、ゴム押出しヘッド部18に未加硫ゴム19を押出してゴム押出しヘッド部18内を未加硫ゴムで満たす。次いで、このゴム押出しヘッド部18内へコアフィラメント９aをゴム押出しヘッド部18の入側に設置したコードガイド20から供給し、ゴム押出しヘッド部18内を通過させる際に、コアフィラメント９aの周面に未加硫ゴム19を被覆する。その後、未加硫ゴム19が被覆されたコアフィラメント９aは、ゴム押出しヘッド部18の出側に設置した口金21を介して、被覆ゴムの厚みが調整されながらゴム押出しヘッド部18外に導かれ、未加硫ゴム被覆フィラメント13aとなる。
【００２５】
ちなみに、本発明では未加硫ゴム被覆装置13にて、コアフィラメント９aに未加硫ゴムを被覆する際、コアフィラメント９aの複数本を同時に被覆しているが、コアフィラメント９aを１本毎に被覆することも可能である。
【００２６】
また、本発明のコードでは、図１および図２に示すように、未加硫ゴム被覆層４の外周面に塗油層５を設けることが好ましい。未加硫ゴム被覆層４の外周面に油を塗布しておけば、仮にシースフィラメント相互間からはみ出た未加硫ゴムがあった場合にも、撚り線機12内の案内部品が接触した際の摩擦を低減することができる。従って、健全な撚り性状とするのに必要なテンションが均等に得られ、コード撚り合わせ時の引き揃えが良好となる結果、耐疲労性に優れたコードを製造することができる。
ここで、未加硫ゴム被覆層４の外周面に塗油層５を設けるには、図４に示したコード製造設備において、未加硫ゴム被覆装置13の出側に配置した油塗布装置14に、未加硫ゴム被覆フィラメント13aを供給し、油塗布装置14にて未加硫ゴム被覆被覆層４の外周面に油を塗布して油塗布フィラメント14aとする。この油塗布フィラメント14aは、撚り線機12の入側に設置されたワイヤー集束器11に供給し、ワイヤー集束器11にて、未加硫ゴム被覆フィラメント13aの周囲にシース巻出し部10より巻き出したシースフィラメント10aを集束させて集束フィラメント11aとし、集束フィラメント11aを撚り線機12へ供給する。その後、撚り線機12にて、集束フィラメント11aを撚り合わせることによってコード15となる。
【００２７】
このように、未加硫ゴム被覆層４の外周面に油を塗布した油塗布フィラメント14aとすることによって、油塗布フィラメント14aとシースフィラメント10aを撚り合わせる際に発生する、未加硫ゴムとシースフィラメント10aとの摩擦も低減することができる。すなわち、摩擦が低減することによってシースフィラメント10aに付与されるテンションも均等に得られ、コードの撚り性状が改善してバランスのとれたコードとなる結果、このコードをタイヤの補強に供した際、このタイヤに比較的大きな荷重が負荷された場合であっても、高い疲労性を確保することが出来る。
【００２８】
さらに、未加硫ゴム被覆フィラメント13aは、図６に油塗布装置14の内部を示すように、紐22で吸い上げた油23をプーリー24の溝に供給しておき、このプーリー24に未加硫ゴム被覆フィラメント13aを通過させて、溝内の油の中に未加硫ゴム被覆フィラメント13aを潜らせることによって、未加硫ゴム被覆フィラメント13aの外周面に油を塗布する。
なお、本発明では、油塗布装置14にて未加硫ゴム被覆層４の外周面に油を塗布する際、未加硫ゴム被覆フィラメント13aの複数本を同時に塗布しているが、上記した未加硫ゴム被覆装置13と同様に、未加硫ゴム被覆フィラメント13aを１本毎に塗布することも可能である。
【００２９】
ここで、未加硫ゴム被覆フィラメント13aの未加硫ゴム被覆層４に塗布する油は、特に限定するものではないが、ゴム軟化材用の油剤を用いることが好ましい。すなわち、ゴム軟化材用の油剤は、ゴムとの接着性を阻害することなしに、コードの製造工程において、撚り合わせ後のシースフィラメント間からはみ出た未加硫ゴムと撚り線機10内の案内部品との摩擦および未加硫ゴム被覆フィラメント13aとシースフィラメント10aとの撚り合わせ時に発生する摩擦の低減を実現することができる。
【００３０】
さらに、未加硫ゴム被覆層４に油を塗布する場合は、コードの軸方向と直交する断面において、上述した、コアおよびシース間の隙間の面積Ａとコアおよびシース間に占める未加硫ゴム被覆層の面積ＢをＡ≦Ｂ≦４Ａとし、かつ塗油層での油の付着量Ｘを50（mg/kg）≦Ｘ＜1400（mg/kg）とすることが好ましい。さらに、コアおよびシース間の隙間の面積Ａとコアおよびシース間に占める未加硫ゴム被覆層の面積Ｂを４Ａ＜Ｂ≦10Ａとし、かつ塗油層での油の付着量Ｙを80（mg/kg）≦Ｙ＜1400（mg/kg）とすることが好ましい。
【００３１】
なお、塗油層での油の付着量Y（mg/kg）は、コード１ｋｇ当たりに付着する油の重量と定義する。
【００３２】
そして、コアおよびシース間の隙間の面積Ａとコアおよびシース間に占める未加硫ゴム被覆層の面積ＢがＡ≦Ｂ≦４Ａであり、塗油層での油の付着量Ｘが50（mg/kg）未満、またはコアおよびシース間の隙間の面積Ａとコアおよびシース間に占める未加硫ゴム被覆層の面積Ｂが、４Ａ＜Ｂ≦10Ａであって、かつ塗油層での油の付着量Ｙが80（mg/kg）未満では、シースフィラメント相互間からはみ出した未加硫ゴムと、撚り線機内の案内部品との間に生じる摩擦を低減するために必要な塗油層を形成することが困難となる。そして、油の付着量ＸおよびＹが1400（mg/kg）以上では、コードの製造工程において、油が飛散し、コード製造設備が汚染され、撚り線工程の環境が悪化してしまう。
【００３３】
また、コアおよびシース間の未加硫ゴム被覆層の面積Ｂは、Ａ≦Ｂ≦６Ａであり、かつ塗油層での油の付着量ＸおよびＹは、80≦Ｘ≦500または80≦Ｙ≦500とすることが好適である。なぜなら、ゴム量が多すぎるとコスト面で高くなってしまうため、安定したゴムペネ品質を確保出来る被覆量としてＡ≦Ｂ≦６Ａが好適となる。また、油の付着量に関しては、コード長手方向での均一な付着を考えると80≦Ｘ≦500または80≦Ｙ≦500にコントロールすることが好適である。
【００３４】
以上に述べたように、上記した製造方法およびコード製造設備を用いて本発明に従うコードを製造することによって、このコードは、シースフィラメントからはみ出した未加硫ゴムと撚り線機内の案内部品との摩擦を低減した円滑な製造工程を経ることが可能となる。その結果、このコードは、健全な撚り性状とするのに必要なテンションのバラ付きが無く、引き揃えが良好となり、耐疲労性に優れたコードを提供することができる。
【実施例１】
【００３５】
図４に示すコード製造設備を用いて上述したコードの製造方法によって、図１に示す３＋９×0.22（mm）構造のコードおよび図２に示す３×0.24（mm）＋９×0.22（mm）とする異径のフィラメントを同一方向かつ同一ピッチにて撚り合わせたコードを、それぞれ表１および表２の仕様の下に作製した。そして、これらのコードについて、コード耐疲労性、タイヤ耐久性および作業性を調査した。その結果を表１および表２に示す。なお、表１には、図１に示す同径のフィラメントを撚り合わせたコードに関し、表２は図２に示す異径のフィラメントを同一方向かつ同一ピッチにて撚り合わせたコードに関する結果を示す。
【００３６】
ここで、コード耐疲労性は、コードの複数本を等間隔でコード同士が平行となるように並べて埋設したゴムシートに、加圧・加熱下で加硫し、加硫ゴムシートを作製した。次に、図７（ａ）に示すように、加硫ゴムシートから１本のコード15を10cmの長さに切断し、その両端をそれぞれチャックCH１およびCH２で固定し、図７（ｂ）に示すように、チャックCH１およびCH２間の距離および角度を調整してコード15を一定曲率の下に保持し、図７（ｃ）に示すように、片側のチャックCH２を3000rpmで一方向に回転させて、コードが破断する回転数を測定して評価した。測定値は、従来例の測定回転数を100としたときの指数にて表示し、数値が大きいほど耐疲労性に優れることを示している。
【００３７】
タイヤ耐久性は、各コードをサイズ11Ｒ22.5のトラック・バス用タイヤのプライコードに適用してタイヤを試作し、このタイヤにつき、内圧：900kPaおよび荷重：6000kgの条件でドラム走行試験を行って、ビード部が故障するまでの走行距離を測定して評価した。測定値は、従来例の測定回転数を100としたときの指数にて表示し、数値が大きいほどタイヤ耐久性に優れることを示している。
【００３８】
作業性は、図４に示した工程を経て巻き取った未加硫ゴム被覆コードについて、余剰ゴムのはみ出しによる、コード相互の引っ付き程度を下記の基準で評価した。
記
◎：通常の（未加硫ゴム被覆のないコードでの）作業と同程度
○：余剰ゴムの多少のはみ出しはあるものの作業性に問題がない
△：余剰ゴムがコードの外周面に大量にはみ出しコード相互が引っ付き、作業性に支障
がある
【００３９】
【表１】
2009121009.tif 000003
【００４０】
【表２】
2009121009.tif 000004
【実施例２】
【００４１】
図４に示すコード製造設備を用いて上述したコードの製造方法によって、図1に示す3+9×0.22構造のコードおよび図２に示す3×0.24+9×0.22とする異径のフィラメントを同一方向かつ同一ピッチにて撚り合わせたコードを、それぞれ表３および表４の仕様の下に作製した。そして、これらのコードについて、耐疲労性指数、コード割れ判定および油飛散判定を調査した。その結果を表３および表４に示す。なお、表３には、図１に示す同径のフィラメントを撚り合わせたコードに関し、表４は図２に示す異径のフィラメントを同一方向かつ同一ピッチにて撚り合わせたコードに関する結果を示す。
【００４２】
ここで、耐疲労性指数は以下の手段によって評価した。まず、コードの複数本を等間隔でコード同士が平行となるように並べて埋設したゴムシートに、加圧・加熱下で加硫し、加硫ゴムシートを作製した。次に、加硫ゴムシートに、曲率半径15mmのローラーにてJISL 1017に準拠する圧縮・曲げ疲労強さ試験のA法（ファイヤストン法）を施し、加硫ゴムシートが破断するまでの曲げ回数を測定した。そして、この測定値を用いて、各々のコードの耐疲労性を指数化し評価した。なお、各々のコードの指数値については、図1に示す同径のフィラメントを撚り合わせたコードは、従来例1を、図2に示す異径のフィラメントを同一方向かつ同一ピッチにて撚り合わせたコードは、従来例2を100として指数化したものとする。また、数値の値が高い程、耐疲労性が高いことを示す。
【００４３】
そして、コード割れ判定については、コード製造において、滑り不良による引き揃えの悪化の判断をするため、コード曲げしごきによる割れ性を２段階にて評価した。なお、コードの曲げしごきによる割れ性は、図８に示すように、長さ2m程度のコード15で直径１５ｃｍのループを作り、左手で交差部分25を押さえながら、ループの直径が約1.0ｃｍになるまでループの右端を引っ張った後、コード15を曲げしごき、コード15の手を放して、ループの頂上部26の割れ状態を判定する。そして、コード内のフィラメントが突っ張ったり、膨らんだりしない状態を◎（二重マル）とし、コード内のフィラメントの一部がやや突っ張ったり、膨らんだりしている状態を○（マル）とし、コード内のフィラメントが突っ張ったり、膨らんだりする状態を△（サンカク）て評価した。
【００４４】
さらに、油飛散判定については、コード製造過程における撚り線機内の油飛散による汚染と作業性の悪化を３段階にて評価した。なお、この評価について、◎（二重マル）は、通常作業と同様の状況であり、○（マル）は、油の飛散で撚り線機のパーツが汚れ、定期的な洗浄が必要な状況であり、サンカク（△）は、油の飛散がひどく撚り線機内のパーツ調整などに支障をきたすレベルとする。
【００４５】
【表３】
2009121009.tif 000005
【００４６】
【表４】
2009121009.tif 000006
【図面の簡単な説明】
【００４７】
【図１】３＋９構造の同径のフィラメントを撚り合わせたコードを示した図である。
【図２】３＋９構造の異径のフィラメントを同一方向かつ同一ピッチにて撚り合わせたコードを示した図である。
【図３】コアおよびシース間の隙間の面積Ａとコアおよびシース間に占める未加硫ゴム被覆層の面積Ｂを示した図である。
【図４】本発明のコードを製造するために使用するコード製造設備について示した図である。
【図５】未加硫ゴム被覆装置を用いてコアフィラメントに未加硫ゴムを被覆する様子を示した図である。
【図６】未加硫ゴムフィラメントの外周面に油を塗布する様子を示した図である。
【図７】コード耐疲労性の調査方法を示した図である。
【図８】コード割れ判定の調査方法を示した図である。
【符号の説明】
【００４８】
１  コア
1a  コアフィラメント
２  シース
2a  シースフィラメント
３  コード
４  未加硫ゴム被覆層
５  塗油層
６  コード
７  コア
7a  コアフィラメント
８  シース
8a  シースフィラメント
９  コア巻出し部
9a  コアフィラメント
10  シース巻出し部
10a  シースフィラメント
11  ワイヤー集束器
11a  集束フィラメント
12  撚り線機
13  未加硫ゴム被覆装置
13a  未加硫ゴム被覆フィラメント
14  油塗布装置
14a  油塗布フィラメント
15  コード
16  ゴム押出し機
17  ゴム押出しスクリュー
18  ゴム押出しヘッド部
19  未加硫ゴム
20  コードガイド
21  口金
22  紐
23  油
24  プーリー
25  交差部分
26  ループ頂上部
27  コア
28  シース
【図１】
2009121009.tif 000007
【図２】
2009121009.tif 000008
【図５】
2009121009.tif 000009
【図６】
2009121009.tif 000010
【図７】
2009121009.tif 000011
【図８】
2009121009.tif 000012
【図３】
2009121009.tif 000013
【図４】
2009121009.tif 000014